(57)【要約】  本開示は負極活物質にケイ素化合物を用いた非水電解質二次電池において、負極の変形を抑制することを目的とする。実施形態の一例である非水電解質二次電池は、正極（１１）と、負極（１２）とがセパレータを介して巻回されてなる巻回型の電極体を備える。負極合剤層（４１）には、負極活物質としてケイ素化合物が含まれる。負極合剤層（４１）の巻き始め側端（４２）は、正極合剤層（３１）の巻き始め側端（３２）を超えて電極体の巻き始め端側に延出している。負極合剤層（４１）のうち正極合剤層（３１）の巻き始め側端（３２）から延出する部分の長さＹ（ｍｍ）と、負極活物質の総質量に対するケイ素化合物の割合Ｘ（質量％）とが、Ｙ≧３Ｘ−１５（６≦Ｘ≦１５）の関係を満たしている。
2019131030.tif 000002
【特許請求の範囲】
【請求項１】
正極合剤層を有する正極と、負極合剤層を有する負極とがセパレータを介して巻回されてなる巻回型の電極体を備えた非水電解質二次電池であって、
前記負極合剤層には、負極活物質としてケイ素化合物が含まれ、
前記負極合剤層の巻き始め側端は、前記正極合剤層の巻き始め側端を超えて前記電極体の巻き始め端側に延出し、
前記負極合剤層のうち前記正極合剤層の巻き始め側端から延出する部分の長さＹ（ｍｍ）と、前記負極活物質の総質量に対する前記ケイ素化合物の割合Ｘ（質量％）とが、
Ｙ≧３Ｘ−１５（６≦Ｘ≦１５）
の関係を満たすことを特徴とする非水電解質二次電池。
【請求項２】
前記正極合剤層の巻き始め側端は、前記正極の巻き始め側端に位置し、
前記負極合剤層の巻き始め側端は、前記負極の巻き始め側端に位置する、請求項１に記載の非水電解質二次電池。
【発明の詳細な説明】
【技術分野】
【０００１】
本開示は、非水電解質二次電池に関する。
【背景技術】
【０００２】
ＳｉＯｘで表される酸化ケイ素などのケイ素化合物は、黒鉛などの炭素系活物質と比べて単位体積当りに多くのリチウムイオンを吸蔵できることが知られている。例えば、特許文献１には、負極活物質としてケイ素化合物を用いた非水電解質二次電池が開示されている。特許文献１の電池では、負極活物質としてケイ素化合物と黒鉛を併用している。
【先行技術文献】
【特許文献】
【０００３】
【特許文献１】特開２０１０−２１２２２８号公報
【発明の概要】
【発明が解決しようとする課題】
【０００４】
ところで、ケイ素化合物は、黒鉛と比べてリチウムイオンの挿入による体積膨張が大きいため、負極活物質にケイ素化合物を用いた場合は負極に歪み応力が発生し易くなる。特に、負極活物質に占めるケイ素化合物の割合が多くなると、大きな歪み応力が負極に加わり、負極が変形する場合がある。また、負極の変形の影響によって、正極及びセパレータにも変形が生じる場合がある。【０００５】
本開示の目的は、負極活物質にケイ素化合物を用いた非水電解質二次電池において、負極の変形を抑制することである。
【課題を解決するための手段】
【０００６】
本開示の一態様である非水電解質二次電池は、正極合剤層を有する正極と、負極合剤層を有する負極とがセパレータを介して巻回されてなる巻回型の電極体を備えた非水電解質二次電池であって、前記負極合剤層には、負極活物質としてケイ素化合物が含まれ、前記負極合剤層の巻き始め側端は、前記正極合剤層の巻き始め側端を超えて前記電極体の巻き始め端側に延出し、前記負極合剤層のうち前記正極合剤層の巻き始め側端から延出する部分の長さＹ（ｍｍ）と、前記負極活物質の総質量に対する前記ケイ素化合物の割合Ｘ（質量％）とが、Ｙ≧３Ｘ−１５（６≦Ｘ≦１５）の関係を満たすことを特徴とする。
【発明の効果】
【０００７】
本開示の一態様によれば、負極活物質にケイ素化合物を用いた非水電解質二次電池において、負極の変形を抑制することができる。
【図面の簡単な説明】
【０００８】
【図１】図１は実施形態の一例である非水電解質二次電池の縦方向断面図である。
【図２】図２は実施形態の一例である電極体の一部を示す横方向断面図である。
【図３】図３は実施形態の一例である正極及び負極を示す図である。
【図４】図４は非対向部の長さＹとケイ素化合物の割合Ｘとの関係を示すグラフである。
【発明を実施するための形態】
【０００９】
上述のように、ケイ素化合物はリチウムイオンの挿入による体積膨張が大きいため、負極活物質にケイ素化合物を用いた場合は負極に歪み応力が発生し易くなる。負極が変形すると、内部短絡などのリスクが高まるので、負極の変形を抑制することは重要な課題である。なお、負極は正極よりも一回り大きく形成されるのが一般的であるため、巻回型の電極体における負極の巻き始め側端部には、正極と対向しない部分（非対向部）が存在する。正極と対向する負極の対向部では負極合剤層が充電により体積膨張するが、非対向部の負極合剤層は充電時に体積膨張しない。このため、対向部の応力により非対向部が引っ張られ、非対向部に歪み応力が作用する。この歪み応力が非対向部の幅方向中央部、特に対向部と非対向部との境界に集中することで、当該幅方向中央部で負極が変形すると考えられる。
【００１０】
本発明者らは、かかる課題を解決すべく鋭意検討した結果、正極合剤層の巻き始め側端から負極合剤層の巻き始め側端までの長さＹと、負極活物質の総質量に対するケイ素化合物の割合Ｘとが、Ｙ≧３Ｘ−１５（６≦Ｘ≦１５）の関係を満たす場合に、負極の非対向部における歪み応力を分散でき、負極の変形が抑制されることを見出した。Ｙ≧３Ｘ−１５（６≦Ｘ≦１５）の関係が満たされる場合に、負極の非対向部に作用する歪み応力が分散され、負極の変形が抑制されると考えられる。
【００１１】
以下、本開示の実施形態の一例について詳細に説明する。以下では、巻回型の電極体１４が円筒形状の電池ケース１５に収容された円筒形電池を例示するが、電池ケースは円筒形に限定されず、例えば角形であってもよく、金属層及び樹脂層を含むラミネートシートで構成された電池ケースであってもよい。本明細書では、説明の便宜上、電池ケース１５の封口体１７側を「上」、外装缶１６の底部側を「下」として説明する。
【００１２】
図１は、実施形態の一例である非水電解質二次電池１０の縦方向（軸方向）断面図である。図１に例示するように、非水電解質二次電池１０は、電極体１４と、非水電解質（図示せず）と、電極体１４及び非水電解質を収容する電池ケース１５とを備える。電極体１４は、正極１１と負極１２がセパレータ１３を介して巻回されてなる巻回構造を有する。電池ケース１５は、有底筒状の外装缶１６と、外装缶１６の開口部を塞ぐ封口体１７とで構成される。また、非水電解質二次電池１０は、外装缶１６と封口体１７との間に配置される樹脂製のガスケット２８を備える。
【００１３】
非水電解質は、非水溶媒と、非水溶媒に溶解した電解質塩とを含む。非水溶媒には、例えばエステル類、エーテル類、ニトリル類、アミド類、及びこれらの２種以上の混合溶媒等を用いてもよい。非水溶媒は、これら溶媒の水素の少なくとも一部をフッ素等のハロゲン原子で置換したハロゲン置換体を含有していてもよい。なお、非水電解質は液体電解質に限定されず、ゲル状ポリマー等を用いた固体電解質であってもよい。電解質塩には、例えばＬｉＰＦ６等のリチウム塩が使用される。
【００１４】
電極体１４は、長尺状の正極１１と、長尺状の負極１２と、長尺状の２枚のセパレータ１３と、正極１１に接合された正極タブ２０と、負極１２に接合された負極タブ２１とで構成される。負極１２は、リチウムの析出を防止するために、正極１１よりも一回り大きな寸法で形成される。即ち、負極１２は、正極１１より長手方向及び幅方向（短手方向）に長く形成される。２枚のセパレータ１３は、少なくとも正極１１よりも一回り大きな寸法で形成され、例えば正極１１を挟むように配置される。
【００１５】
本実施形態では、正極タブ２０が正極１１の長手方向中央部であって、電極体１４の巻き始め側端部及び巻き終り側端部から離れた位置に設けられている。他方、負極タブ２１は電極体１４の巻き終り側に位置する負極１２の長手方向一端部に設けられている。
【００１６】
電極体１４の上下には、絶縁板１８，１９がそれぞれ配置される。図１に示す例では、正極１１に取り付けられた正極タブ２０が絶縁板１８の貫通孔を通って封口体１７側に延び、負極１２に取り付けられた負極タブ２１が絶縁板１９の外側を通って外装缶１６の底部側に延びている。正極タブ２０は封口体１７の底板であるフィルタ２３の下面に溶接等で接続され、フィルタ２３と電気的に接続された封口体１７の天板であるキャップ２７が正極端子となる。負極タブ２１は外装缶１６の底部内面に溶接等で接続され、外装缶１６が負極端子となる。
【００１７】
外装缶１６は、例えば有底円筒形状の金属製容器である。上述のように、外装缶１６と封口体１７との間にはガスケット２８が設けられ、電池ケース１５の内部空間が密閉される。外装缶１６は、例えば側面部を外側からプレスして形成された、封口体１７を支持する溝入れ部２２を有する。溝入れ部２２は、外装缶１６の周方向に沿って環状に形成されることが好ましく、その上面で封口体１７を支持する。また、外装缶１６の上端部は、内側に折り曲げられ封口体１７の周縁部に加締められている。
【００１８】
封口体１７は、電極体１４側から順に、フィルタ２３、下弁体２４、絶縁部材２５、上弁体２６、及びキャップ２７が積層された構造を有する。封口体１７を構成する各部材は、例えば円板形状又はリング形状を有し、絶縁部材２５を除く各部材は互いに電気的に接続されている。下弁体２４と上弁体２６は各々の中央部で互いに接続され、各々の周縁部の間には絶縁部材２５が介在している。異常発熱で電池の内圧が上昇すると、下弁体２４が上弁体２６をキャップ２７側に押し上げるように変形して破断することにより、下弁体２４と上弁体２６の間の電流経路が遮断される。さらに内圧が上昇すると、上弁体２６が破断し、キャップ２７の開口部からガスが排出される。
【００１９】
以下、図２及び図３を適宜参照しながら、電極体１４について詳説する。図２は、電極体１４の巻き始め側端部及びその近傍を示す横方向（径方向）断面図である。図３は、電極体１４を構成する正極１１及び負極１２の巻き始め側端部を示す図である。図２及び図３では、セパレータ１３の図示を省略している。
【００２０】
［正極］
図２及び図３に例示するように、正極１１は、帯状の正極集電体３０と、正極集電体３０の両面に形成された正極合剤層３１とを有する。正極集電体３０には、アルミニウムなど正極１１の電位範囲で安定な金属の箔、当該金属を表層に配置したフィルム等を用いることができる。正極合剤層３１は、正極活物質、導電剤、及び結着剤を含む。正極１１は、例えば正極集電体３０上に正極活物質、導電剤、及び結着剤等を含む正極合剤スラリーを塗布し、塗膜を乾燥させた後、圧縮して正極合剤層３１を正極集電体３０の両面に形成することにより作製できる。
【００２１】
正極活物質は、リチウム金属複合酸化物を主成分として構成される。リチウム金属複合酸化物に含有される金属元素としては、Ｎｉ、Ｃｏ、Ｍｎ、Ａｌ、Ｂ、Ｍｇ、Ｔｉ、Ｖ、Ｃｒ、Ｆｅ、Ｃｕ、Ｚｎ、Ｇａ、Ｓｒ、Ｚｒ、Ｎｂ、Ｉｎ、Ｓｎ、Ｔａ、Ｗ等が挙げられる。好適なリチウム金属複合酸化物の一例は、Ｎｉ、Ｃｏ、Ｍｎ、Ａｌの少なくとも１種を含有する複合酸化物である。なお、リチウム金属複合酸化物の粒子表面には、酸化アルミニウム、ランタノイド含有化合物等の無機化合物粒子などが固着していてもよい。
【００２２】
正極合剤層３１に含まれる導電剤としては、カーボンブラック、アセチレンブラック、ケッチェンブラック、黒鉛等の炭素材料が例示できる。正極合剤層３１に含まれる結着剤としては、ポリテトラフルオロエチレン（ＰＴＦＥ）、ポリフッ化ビニリデン（ＰＶｄＦ）等のフッ素樹脂、ポリアクリロニトリル（ＰＡＮ）、ポリイミド樹脂、アクリル樹脂、ポリオレフィン樹脂などが例示できる。これらの樹脂と、カルボキシメチルセルロース（ＣＭＣ）又はその塩等のセルロース誘導体、ポリエチレンオキシド（ＰＥＯ）等が併用されてもよい。
【００２３】
［負極］
負極１２は、帯状の負極集電体４０と、負極集電体４０の両面に形成された負極合剤層４１とを有する。負極集電体４０には、銅など負極１２の電位範囲で安定な金属の箔、当該金属を表層に配置したフィルム等を用いることができる。負極合剤層４１は、負極活物質、及び結着剤を含む。負極１２は、例えば負極集電体４０上に負極活物質、及び結着剤等を含む負極合剤スラリーを塗布し、塗膜を乾燥させた後、圧縮して負極合剤層４１を負極集電体４０の両面に形成することにより作製できる。
【００２４】
負極合剤層４１には、負極活物質として、リチウムイオンを可逆的に吸蔵、放出するケイ素化合物が含まれる。さらに、負極合剤層４１は、負極活物質として、天鱗片状黒鉛、塊状黒鉛、土状黒鉛等の天然黒鉛、塊状人造黒鉛（ＭＡＧ）、黒鉛化メソフェーズカーボンマイクロビーズ（ＭＣＭＢ）等の人造黒鉛などの黒鉛を含むことが好ましい。負極合剤層４１におけるケイ素化合物の含有量は、負極活物質の総質量に対して、例えば６〜１５質量％であり、好ましくは７〜１０質量％である。ケイ素化合物と黒鉛との混合比率は、例えば質量比で６：９４〜１５：８５であり、好ましくは７：９３〜１０：９０である。
【００２５】
なお、負極活物質には、Ｓｉ以外のリチウムと合金化する金属、当該金属を含有する合金、当該金属を含有する化合物等が用いられてもよい。負極活物質としてチタン酸リチウム等の導電性の低い材料を用いる場合は、負極合剤層４１にカーボンブラック等の導電剤を添加してもよい。
【００２６】
上記ケイ素化合物としては、ＳｉＯｘで表される酸化ケイ素が例示される。ＳｉＯｘで表される酸化ケイ素は、例えば非晶質のＳｉＯ２マトリックス中にＳｉの微粒子が分散した構造を有す。好適な酸化ケイ素の一例は、ＳｉＯｘ（０．５≦ｘ≦１．６）である。リチ ウムシリケート相中にＳｉの微粒子が分散した構造を有するＬｉ２ｙＳｉＯ（２＋ｙ）（０＜ｙ＜２）で表されるケイ素化合物も例示される。
【００２７】
ＳｉＯｘで表される酸化ケイ素の粒子表面には、酸化ケイ素よりも導電性の高い材料で構成される導電被膜が形成されていることが好ましい。導電被膜の構成材料としては、炭素材料、金属、及び金属化合物から選択される少なくとも１種が例示できる。中でも、非晶質炭素等の炭素材料が好ましい。炭素被膜は、例えばアセチレン、メタン等を用いたＣＶＤ法、石炭ピッチ、石油ピッチ、フェノール樹脂等をＳｉＯｘ粒子と混合し、熱処理を行う方法などで形成できる。また、カーボンブラック等の導電フィラーを結着剤を用いてＳｉＯｘの粒子表面に固着させることで導電被膜を形成してもよい。導電被膜は、例えばＳｉＯｘ粒子の質量に対して０．５〜１０質量％で形成される。
【００２８】
負極合剤層４１に含まれる結着剤には、正極１１の場合と同様に、フッ素樹脂、ＰＡＮ、ポリイミド樹脂、アクリル樹脂、ポリオレフィン樹脂等を用いることができる。水系溶媒を用いて合剤スラリーを調製する場合は、ＣＭＣ又はその塩、スチレン−ブタジエンゴム（ＳＢＲ）のディスパージョン、ポリアクリル酸（ＰＡＡ）又はその塩、ポリビニルアルコールなどを用いることが好ましい。
【００２９】
［セパレータ］
セパレータ１３には、イオン透過性及び絶縁性を有する多孔性シートが用いられる。多孔性シートの具体例としては、微多孔薄膜、織布、不織布等が挙げられる。セパレータ１３の材質としては、ポリエチレン、ポリプロピレン等のオレフィン樹脂、セルロースなどが好適である。セパレータ１３は、単層構造、積層構造のいずれであってもよい。セパレータ１３の表面には、耐熱層などが形成されていてもよい。
【００３０】
［電極体］
電極体１４は、上述のように、正極１１と負極１２とがセパレータ１３を介して巻回されてなる巻回型の電極体である。負極１２の表面におけるリチウムの析出を防止するため、負極１２は正極１１よりも一回り大きな寸法で形成される。このため、負極合剤層４１の巻き始め側端４２は、正極合剤層３１の巻き始め側端３２を超えて電極体１４の巻き始め端側に延出している。つまり、負極１２の巻き始め側端部には、正極１１と対向しない非対向部４４が形成される。なお、負極１２は、電極体１４の巻き始め端を構成していてもよいが、一般的にはセパレータ１３の巻き始め側端が負極１２の巻き始め側端を超えて電極体１４の巻き始め端側に延出している。即ち、セパレータ１３の巻き始め側端が電極体１４の巻き始め端に位置する。
【００３１】
本実施形態では、正極合剤層３１の巻き始め側端３２が正極１１の巻き始め側端に位置し、負極合剤層４１の巻き始め側端４２が負極１２の巻き始め側端に位置する。即ち、正極合剤層３１の巻き始め側端３２が正極集電体３０の巻き始め側端に一致し、負極合剤層の巻き始め側端４２が負極集電体４０の巻き始め側端に一致している。
【００３２】
正極１１の巻き始め側端部には、正極合剤層３１が形成されない、正極集電体３０の表面が露出した露出部が設けられていてもよい。同様に、負極１２の巻き始め側端部には負極集電体４０の表面が露出した露出部が設けられていてもよい。当該露出部には電極タブが接続されていてもよい。なお、集電体の端と合剤層の端とが一致しない形態においても、後述の式１で示す関係を満たす必要がある。
【００３３】
電極体１４の巻回方向（周方向）において、負極合剤層４１のうち正極合剤層３１の巻き始め側端３２から延出する部分の長さＹ（ｍｍ）と、負極活物質の総質量に対するケイ素化合物の割合Ｘ（質量％）とが、下記式１の関係を満たす。長さＹは、言い換えると、負極１２の長手方向における非対向部４４の長さである。
式１：Ｙ≧３Ｘ−１５（６≦Ｘ≦１５）
【００３４】
長さＹは、ケイ素化合物の割合Ｘが多いほど長くなり、割合Ｙが少ないほど短くなる。上述のように、負極１２の非対向部４４の幅方向中央部Ｒには、正極１１に対向する対向部４３の負極合剤層４１と、正極１１に対向しない非対向部４４の負極合剤層４１との体積膨張差に起因した歪み応力が集中し易い。非水電解質二次電池１０では、式１に基づき割合Ｘに応じた適切な長さＹを設定することで、非対向部４４の幅方向中央部Ｒに作用する歪み応力を効率良く分散して負極１２の変形を抑制できる。
【００３５】
式１の関係は、負極活物質の総質量に対するケイ素化合物の割合Ｘが６〜１５質量％の範囲で成立する。割合Ｘが６質量％未満である場合は、長さＹが短くても負極１２の変形は生じない。他方、割合Ｘが１５質量％を超える場合に、長さＹを３０ｍｍを超える長さとしても、歪み応力の増加に対して応力の緩和効果が小さくなり、負極１２の変形を十分に抑制できない。
【００３６】
図４は、ケイ素化合物の割合Ｘ（質量％）を横軸に、非対向部４４の長さＹを縦軸に用いたグラフであって、後述する実施例及び比較例の結果をプロットしている。負極１２の変形が確認されなかった実施例を●で、負極１２の変形が確認された比較例を×でプロットしている。図４に示すように、ケイ素化合物の割合Ｘが大きくなるほど非対向部４４の長さＹを長くする必要があるが、非対向部の長さＹが少なくともＹ＝３Ｘ−１５の関係を満たしていれば負極１２の変形は抑制されている。したがって、Ｘ及びＹが式１：Ｙ≧３Ｘ−１５（６≦Ｘ≦１５）の条件を満たす場合に、負極１２の変形が抑制される。式１は略必要最小限の非対向部４４の長さＹを規定するものであり、Ｙの上限値は電池の設計容量などに応じて任意に決定することができる。
【実施例１】
【００３７】
以下、実施例により本開示をさらに説明するが、本開示はこれらの実施例に限定されるものではない。【００３８】
＜実施例１＞
［正極活物質の合成］
Ｎｉ０．８２Ｃｏ０．１５Ａｌ０．０３Ｏ２で表されるニッケル複合酸化物の金属元素の総モル数に対してＬｉのモル数が１．０１５の割合となるように、水酸化リチウムを当該複合酸化物と混合し、酸素雰囲気下で焼成して、ＬｉＮｉ０．８２Ｃｏ０．１５Ａｌ０．０３Ｏ２で表されるリチ ウムニッケル複合酸化物（正極活物質）を合成した。【００３９】
［正極の作製］
上記正極活物質１００質量部と、アセチレンブラック１質量部と、ポリフッ化ビニリデン０．９質量部とを混合し、Ｎ−メチル−２−ピロリドンを適量加えて、正極合剤スラリーを調製した。次に、当該正極合剤スラリーをドクターブレード法により厚みが１５μｍのアルミニウム箔からなる長尺状の正極集電体の両面に塗布し、塗膜を乾燥させた。乾燥した塗膜をローラーを用いて圧縮した後、所定の電極サイズに切断し、正極集電体の両面に正極合剤層が形成された正極を作製した。正極の長手方向中央部に、合剤層が存在せず集電体表面が露出した露出部を設け、アルミニウム製の正極タブを露出部に溶接した。【００４０】
［負極の作製］
黒鉛粉末９３質量部と、粒子表面に炭素被膜が形成された、ＳｉＯ（ＳｉＯｘ、ｘ＝１）で表される酸化ケイ素を７質量部と、カルボキシメチルセルロースナトリウム１．５質量部と、スチレン−ブタジエンゴムのディスパージョン１質量部とを混合し、水を適量加えて、負極合剤スラリーを調製した。次に、当該負極合剤スラリーを厚みが８μｍの銅箔からなる長尺状の負極集電体の両面に塗布し、塗膜を乾燥させた。乾燥した塗膜をローラーを用いて圧縮した後、所定の電極サイズに切断し、負極集電体の両面に負極合剤層が形成された負極を作製した。負極の長手方向一端部（電極体の巻き終り側に位置する端部）に合剤層が存在せず集電体表面が露出した露出部を設け、ニッケル製の負極タブを露出部に溶接した。【００４１】
炭素被膜を有する上記酸化ケイ素は、下記の方法で得られる。
まず、炭化水素系のガスを用いたＣＶＤ法により、ＳｉＯの組成を有する酸化ケイ素の粒子表面に炭素被膜を形成した。次に、炭素被膜が形成されたＳｉＯ粒子をアルゴン雰囲気下、１０００℃で加熱して不均化反応させることにより、ＳｉＯ粒子内にＳｉ相及びＳｉＯ２相を形成した。当該粒子を分級し、負極活物質に用いる酸化ケイ素を得た。【００４２】
［電極体の作製］
上記正極及び上記負極をポリエチレン製微多孔膜からなるセパレータを介して巻芯（３．３φ）に巻回した後、巻芯を取り除いて、巻回型の電極体を作製した。このとき、正極合剤層の巻き始め側端から負極合剤層の巻き始め側端までの長さＹ（非対向部の長さＹ）が６ｍｍとなるように、正極の巻き始め側端から負極が延出した状態として、正極、負極、及びセパレータを巻芯に巻回した。【００４３】
［非水電解液の調製］
エチレンカーボネート（ＥＣ）とジメチルカーボネート（ＤＭＣ）とを、２５：７５の体積比（１気圧、２５℃）で混合した混合溶媒に、ＬｉＰＦ６を濃度が１ｍｏｌ／Ｌとなるように溶解して、非水電解液を調製した。【００４４】
［非水電解質二次電池の作製］
鉄製の円筒形状の外装缶に上記巻回型の電極体を挿入した。巻芯を取り除いた後に形成される電極体の中空部に溶接棒を挿入して負極タブにあてがい、負極タブを外装缶の底部内面に抵抗溶接した。上記非水電解液を外装缶内に注入した後、正極タブを封口体に溶接し、封口体で外装缶の開口部を封口して、直径１８ｍｍ、高さ６５ｍｍの円筒形の非水電解質二次電池を作製した。【００４５】
［電池の初回充放電］
上記電池を、０．３Ｉｔの定電流で電池電圧が４．２Ｖになるまで充電し、さらに４．２Ｖの定電圧で電流が０．０２Ｉｔになるまで充電した。充電後、電池を０．５Ｉｔの定電流で電池電圧が２．５Ｖとなるまで放電した。初回充放電は室温下で行った。【００４６】
［負極の観察］
上記初回充放電を行った電池を、初回充放電と同じ充電条件で充電した後、充電状態の電池を解体して負極を取り出した。取り出した負極の巻き始め側端部及びその近傍を目視で観察し、変形の有無を評価した。評価結果は表１に示した。【００４７】
＜実施例２，３、比較例１〜５＞
負極活物質に対する上記酸化ケイ素の含有量（質量％）、及び正極の巻き始め側端から負極の巻き始め側端までの長さＹを、表１に示す値にそれぞれ変更したこと以外は、実施例１と同様にして、非水電解質二次電池を作製した。また、実施例１と同様にして性能評価を行った。【００４８】
【表１】
2019131030.tif 000003
【００４９】
表１及び図４に示すように、式１：Ｙ≧３Ｘ−１５の条件を満たさない比較例１〜５の負極には、非対向部の幅方向中央部において、負極合剤層にクラック筋（変形）が確認された。この変形は、ケイ素化合物の大きな体積膨張により負極に歪み応力が作用し、当該応力が非対向部の幅方向中央部に集中したことによって発生したと考えられる。上述のように、負極の対向部では負極合剤層が充電により体積膨張するが、非対向部の負極合剤層は充電時に体積膨張しないため、対向部の応力により非対向部が引っ張られ、非対向部の幅方向中央部に大きな歪み応力が作用するものと推測される。【００５０】
他方、式１の条件を満たす実施例１〜３の負極には、非対向部及びその近傍において、クラック筋等の変形は確認されなかった。式１の条件を満たすことで、負極の非対向部に作用する歪み応力が分散され、負極の変形が抑制されると考えられる。
【符号の説明】
【００５１】
１０  非水電解質二次電池、１１  正極、１２  負極、１３  セパレータ、１４  電極体、１５  電池ケース、１６  外装缶、１７  封口体、１８，１９  絶縁板、２０  正極タブ、２１  負極タブ、２２  溝入れ部、２３  フィルタ、２４  下弁体、２５  絶縁部材、２６  上弁体、２７  キャップ、２８  ガスケット、３０  正極集電体、３１  正極合剤層、３２，４２  巻き始め側端、４０  負極集電体、４１  負極合剤層、４３  対向部、４４  非対向部
【図１】
2019131030.tif 000004
【図２】
2019131030.tif 000005
【図３】
2019131030.tif 000006
【図４】
2019131030.tif 000007
【国際調査報告】
2019131030.tif 000008
2019131030.tif 000009
2019131030.tif 000010
2019131030.tif 000011